【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
アクリル酸および／またはその塩（中和物）を主成分とする単量体を重合・架橋することにより得られる重合体であるアクリル酸系吸水性樹脂を主成分とする粒子状吸水剤であって、
前記粒子状吸水剤は、粒子径が８５０μｍ未満で１５０μｍ以上の粒子を全粒子の９０重量％以上含み、かつ、粒子径が８５０μｍ未満で６００μｍ以上の粒子（Ａ１）、粒子径が６００μｍ未満で５００μｍ以上の粒子（Ａ２）、粒子径が５００μｍ未満で３００μｍ以上の粒子（Ａ３）、粒子径が３００μｍ未満で１５０μｍ以上の粒子（Ａ４）から選ばれる少なくとも２種以上を含み、
さらに、下記物性を満たすことを特徴とする、吸水剤。
０．９０重量％生理食塩水に対する無加圧下で３０分の吸収倍率（ＣＲＣ）が３１ｇ／ｇ以上。
０．９０重量％生理食塩水に対する４．８３ｋＰａで６０分の加圧下吸収倍率（ＡＡＰ）が２４ｇ／ｇ以上。
０．６９重量％生理食塩水流れ誘導性（ＳＦＣ）が２０（単位：１０−７×ｃｍ３×ｓ×ｇ−１）以上。
下記式（１）で規定されるＳＦＣ変化指数が０〜２５％。
ＳＦＣ変化指数（％）＝［（粒子Ａ１からＡ４のＳＦＣの標準偏差）／（粒子状吸水剤全体のＳＦＣ）］×１００      （１）
【請求項２】
前記吸水剤の粒度分布が、粒子Ａ１からＡ４をそれぞれ０．１重量％以上含む、請求項１に記載の吸水剤。
【請求項３】
下記式（２）で規定されるＳＦＣ変動係数が０〜０．２５である、請求項１または２に記載の吸水剤。
ＳＦＣ変動係数＝（粒子Ａ１からＡ４のＳＦＣの標準偏差）／（粒子Ａ１からＡ４のＳＦＣの平均値）      （２）
【請求項４】
下記式（３）で規定されるＳＦＣ変動率が０．６５〜１．００である、請求項１から３までのいずれかに記載の吸水剤。
ＳＦＣ変動率＝（粒子Ａ１からＡ４のＳＦＣの中で最小のＳＦＣ）／（粒子Ａ１からＡ４のＳＦＣの中で最大のＳＦＣ）      （３）
【請求項５】
前記吸水剤がさらにカチオン性高分子化合物および／または水不溶性微粒子を含む、請求項１から４までのいずれかに記載の吸水剤。
【請求項６】
アクリル酸および／またはその塩（中和物）を主成分とする単量体を重合・架橋することにより得られる重合体であるアクリル酸系吸水性樹脂を主成分とする粒子状吸水剤であって、
前記粒子状吸水剤は、粒子径が８５０μｍ未満で１５０μｍ以上の粒子を全粒子の９０重量％以上含み、かつ、粒子径が８５０μｍ未満で６００μｍ以上の粒子（Ａ１）、粒子径が６００μｍ未満で５００μｍ以上の粒子（Ａ２）、粒子径が５００μｍ未満で３００μｍ以上の粒子（Ａ３）、粒子径が３００μｍ未満で１５０μｍ以上の粒子（Ａ４）から選ばれる少なくとも２種以上を含み、
さらに、下記物性を満たすことを特徴とする、吸水剤。
０．９０重量％生理食塩水に対する無加圧下で３０分の吸収倍率（ＣＲＣ）が３１ｇ／ｇ以上。
０．９０重量％生理食塩水に対する４．８３ｋＰａで６０分の加圧下吸収倍率（ＡＡＰ）が２４ｇ／ｇ以上。
０．６９重量％生理食塩水流れ誘導性（ＳＦＣ）が２０（単位：１０−７×ｃｍ３×ｓ×ｇ−１）以上。
下記式（２）で規定されるＳＦＣ変動係数が０〜０．２５。
ＳＦＣ変動係数＝（粒子Ａ１からＡ４のＳＦＣの標準偏差）／（粒子Ａ１からＡ４のＳＦＣの平均値）      （２）
【請求項７】
アクリル酸および／またはその塩（中和物）を主成分とする単量体を重合・架橋することにより得られる重合体であるアクリル酸系吸水性樹脂を主成分とする粒子状吸水剤であって、
前記粒子状吸水剤は、粒子径が８５０μｍ未満で１５０μｍ以上の粒子を全粒子の９０重量％以上含み、かつ、粒子径が８５０μｍ未満で６００μｍ以上の粒子（Ａ１）、粒子径が６００μｍ未満で５００μｍ以上の粒子（Ａ２）、粒子径が５００μｍ未満で３００μｍ以上の粒子（Ａ３）、粒子径が３００μｍ未満で１５０μｍ以上の粒子（Ａ４）から選ばれる少なくとも２種以上を含み、
さらに、下記物性を満たすことを特徴とする、連続生産された吸水剤。
０．９０重量％生理食塩水に対する無加圧下で３０分の吸収倍率（ＣＲＣ）が３１ｇ／ｇ以上。
０．９０重量％生理食塩水に対する４．８３ｋＰａで６０分の加圧下吸収倍率（ＡＡＰ）が２４ｇ／ｇ以上。
０．６９重量％生理食塩水流れ誘導性（ＳＦＣ）が２０（単位：１０−７×ｃｍ３×ｓ×ｇ−１）以上。
下記式（４）で規定される連続生産系ＳＦＣ標準偏差が５．０以下。
連続生産系ＳＦＣ標準偏差＝各ＬｏｔのＳＦＣの標準偏差      （４）
（ただし、ＣＲＣ、ＡＡＰ、ＳＦＣはＬｏｔ平均であり、各Ｌｏｔは２０ｋｇ以上。Ｌｏｔ数は１０以上。）
【請求項８】
酸基含有単量体（塩）を含む単量体を重合し、さらに後中和して得られた吸水性樹脂を表面架橋した粒子状吸水剤であって、
前記粒子状吸水剤または吸水性樹脂の中和指数が１５以上で、かつ、表面架橋後の０．９０重量％生理食塩水に対する４．８３ｋＰａで６０分の加圧下吸収倍率（ＡＡＰ）が２０（ｇ／ｇ）以上であることを特徴とする、吸水剤。
【請求項９】
請求項１から８までのいずれかに記載の吸水剤を含む衛生材料。
【手続補正２】
【補正対象書類名】明細書
【補正対象項目名】発明の名称
【補正方法】変更
【補正の内容】
【発明の名称】吸水剤、並びに、衛生材料
【手続補正３】
【補正対象書類名】明細書
【補正対象項目名】０００１
【補正方法】変更
【補正の内容】
【０００１】
本発明は、吸水剤に関する。さらに詳しくは、本発明は、吸水性樹脂を架橋剤で改質することで得られる吸水剤であって、無加圧下でも加圧下でも高い吸収倍率、さらに高い生理食塩水流れ誘導性を示す吸水剤に関する。
【手続補正４】
【補正対象書類名】明細書
【補正対象項目名】００１１
【補正方法】変更
【補正の内容】
【００１１】
本発明は、上記従来の問題点に鑑みなされたものである。すなわち、本発明の課題は、架橋処理時に、混合助剤としての効果を示しながらも架橋反応を阻害せず、場合によっては反応触媒としての効果も併せ持ち、かつ部分中和重合された吸水性樹脂の中和率の違いや酸型重合の後中和操作に起因する中和率の均一性にほとんど関わりなく、均一な表面架橋が発現できる吸水剤を提供することにある。さらに本発明の課題は、無加圧下吸収倍率、加圧下吸収倍率、生理食塩水流れ誘導性のバランスに優れるとともに、製造の際のロットごと、あるいは各ロット中における生理食塩水流れ誘導性の値の振れ（バラツキ）が小さい、物性の安定した吸水剤を提供することにもある。
【手続補正５】
【補正対象書類名】明細書
【補正対象項目名】００１２
【補正方法】変更
【補正の内容】
【００１２】
本発明者は、吸収特性に優れた吸水剤を鋭意検討した結果、特定の添加剤を吸水性樹脂の特定の架橋剤と共に用いることで上記課題が解決することを見出し、本発明を完成させるに至った。
すなわち、本発明にかかる吸水剤は、
アクリル酸および／またはその塩（中和物）を主成分とする単量体を重合・架橋することにより得られる重合体であるアクリル酸系吸水性樹脂を主成分とする粒子状吸水剤であって、
前記粒子状吸水剤は、粒子径が８５０μｍ未満で１５０μｍ以上の粒子を全粒子の９０重量％以上含み、かつ、粒子径が８５０μｍ未満で６００μｍ以上の粒子（Ａ１）、粒子径が６００μｍ未満で５００μｍ以上の粒子（Ａ２）、粒子径が５００μｍ未満で３００μｍ以上の粒子（Ａ３）、粒子径が３００μｍ未満で１５０μｍ以上の粒子（Ａ４）から選ばれる少なくとも２種以上を含み、
さらに、下記物性を満たすことを特徴とする、吸水剤に関する。
【手続補正６】
【補正対象書類名】明細書
【補正対象項目名】００１３
【補正方法】変更
【補正の内容】
【００１３】
０．９０重量％生理食塩水に対する無加圧下で３０分の吸収倍率（ＣＲＣ）が３１ｇ／ｇ以上。
０．９０重量％生理食塩水に対する４．８３ｋＰａで６０分の加圧下吸収倍率（ＡＡＰ）が２４ｇ／ｇ以上。
０．６９重量％生理食塩水流れ誘導性（ＳＦＣ）が２０（単位：１０−７×ｃｍ３×ｓ×ｇ−１）以上。
下記式（１）で規定されるＳＦＣ変化指数が０〜２５％。
ＳＦＣ変化指数（％）＝［（粒子Ａ１からＡ４のＳＦＣの標準偏差）／（粒子状吸水剤全体のＳＦＣ）］×１００      （１）
また、本発明にかかる別の吸水剤は
アクリル酸および／またはその塩（中和物）を主成分とする単量体を重合・架橋することにより得られる重合体であるアクリル酸系吸水性樹脂を主成分とする粒子状吸水剤であって、
前記粒子状吸水剤は、粒子径が８５０μｍ未満で１５０μｍ以上の粒子を全粒子の９０重量％以上含み、かつ、粒子径が８５０μｍ未満で６００μｍ以上の粒子（Ａ１）、粒子径が６００μｍ未満で５００μｍ以上の粒子（Ａ２）、粒子径が５００μｍ未満で３００μｍ以上の粒子（Ａ３）、粒子径が３００μｍ未満で１５０μｍ以上の粒子（Ａ４）から選ばれる少なくとも２種以上を含み、
さらに、下記物性を満たすことを特徴とする、吸水剤に関する。
【手続補正７】
【補正対象書類名】明細書
【補正対象項目名】００１４
【補正方法】変更
【補正の内容】
【００１４】
０．９０重量％生理食塩水に対する無加圧下で３０分の吸収倍率（ＣＲＣ）が３１ｇ／ｇ以上。
０．９０重量％生理食塩水に対する４．８３ｋＰａで６０分の加圧下吸収倍率（ＡＡＰ）が２４ｇ／ｇ以上。
０．６９重量％生理食塩水流れ誘導性（ＳＦＣ）が２０（単位：１０−７×ｃｍ３×ｓ×ｇ−１）以上。
下記式（２）で規定されるＳＦＣ変動係数が０〜０．２５。
ＳＦＣ変動係数＝（粒子Ａ１からＡ４のＳＦＣの標準偏差）／（粒子Ａ１からＡ４のＳＦＣの平均値）      （２）
さらに、本発明にかかる別の吸水剤は、
アクリル酸および／またはその塩（中和物）を主成分とする単量体を重合・架橋することにより得られる重合体であるアクリル酸系吸水性樹脂を主成分とする粒子状吸水剤であって、
前記粒子状吸水剤は、粒子径が８５０μｍ未満で１５０μｍ以上の粒子を全粒子の９０重量％以上含み、かつ、粒子径が８５０μｍ未満で６００μｍ以上の粒子（Ａ１）、粒子径が６００μｍ未満で５００μｍ以上の粒子（Ａ２）、粒子径が５００μｍ未満で３００μｍ以上の粒子（Ａ３）、粒子径が３００μｍ未満で１５０μｍ以上の粒子（Ａ４）から選ばれる少なくとも２種以上を含み、
さらに、下記物性を満たすことを特徴とする、連続生産された吸水剤に関する。
【手続補正８】
【補正対象書類名】明細書
【補正対象項目名】００１６
【補正方法】削除
【補正の内容】
【手続補正９】
【補正対象書類名】明細書
【補正対象項目名】００２０
【補正方法】変更
【補正の内容】
【００２０】
以下、本発明について詳細に説明する。なお、以下、本発明で吸水剤とは、アクリル酸系吸水性樹脂（以下、単に吸水性樹脂と呼ぶ）を主成分（好ましくは５０〜１００重量％、より好ましくは８０〜１００重量％、さらに好ましくは９０〜１００重量％）とし、吸水性樹脂をさらに架橋剤で改質（好ましくは表面改質、特に表面架橋）されたものを吸水剤と呼ぶ。また、以下では、本発明の吸水剤を得るための製造方法を、「本発明の製造方法」と言うことがある。
（吸水性樹脂の製造方法）
以下、本発明において、酸基含有の吸水性樹脂粉末を吸水性樹脂粉末（ａ）と呼び、かかる吸水性樹脂粉末（ａ）の中でも、さらに粒度を制御したもの、例えば、重量平均粒子径３００〜６００μｍで１５０μｍ以下の微粉が１０重量％以下のものを吸水性樹脂粉末（ａ１）と呼ぶ。